ПОЛИУРЕТАНСОДЕРЖАЩИЙ ГЕРМЕТИК ДЛЯ ИЗОЛЯЦИОННОГО СТЕКЛОПАКЕТА

1. Способ получения изоляционного элемента, включающий:
образование, по меньшей мере, одной изоцианатнореакционной стороны, причем, по меньшей мере, одна изоцианатнореакционная сторона содержит:
по меньшей мере, один гидрофобный полиол, имеющий среднюю функциональность от примерно 2 до примерно 6;
по меньшей мере, один удлинитель цепи, имеющий две изоцианатнореакционные группы на молекулу и эквивалентный вес на изоцианатнореакционную группу менее 400;
4
2
3
3
2
3
по меньшей мере, один наполнитель, где, по меньшей мере, одним наполнителем является, по меньшей мере, один представитель из сульфата бария (BaSO), оксида алюминия (AlO), гидроксида алюминия (Al(OH)), гидроксида магния (Mg(OH)), карбоната кальция (CaCO), слюды и талька; и
взаимодействие, по меньшей мере, одной изоцианатнореакционной стороны с, по меньшей мере, одним первым изоцианатом в присутствии, по меньшей мере, одного промотора адгезии, причем, по меньшей мере, один промотор адгезии содержит, по меньшей мере, продукт взаимодействия, по меньшей мере, одного вторичного аминоалкоксисилана и, по меньшей мере, одного второго изоцианата, причем продукт взаимодействия имеет в среднем, по меньшей мере, одну силановую группу и, по меньшей мере, одну изоцианатную группу на молекулу; и
нанесение, по меньшей мере, после взаимодействия, по меньшей мере, одной изоцианатнореакционной стороны, по меньшей мере, одного первого изоцианата и, по меньшей мере, одного промотора адгезии между, по меньшей мере, частями первой поверхности и второй поверхности.
2. Способ по п.1, где, по меньшей мере, одна изоцианатнореакционная сторона дополнительно содержит, по меньшей мере, один пластификатор.
3. Способ по п.1, где, по меньшей мере, одна изоцианатнореакционная сторона дополнительно содержит, по меньшей мере, один тиксотроп, где, по меньшей мере, одним тиксотропом является, по меньшей мере, один представитель из коллоидального диоксида кремния и прокаленной глины.
4. Способ по п.1, где, по меньшей мере, одна изоцианатнореакционная сторона дополнительно содержит, по меньшей мере, один катализатор.
5. Способ по п.1, где, по меньшей мере, одна изоцианатнореакционная сторона дополнительно содержит, по меньшей мере, один катализатор, который включает диметилдинеодеканоатолово.
6. Способ по п.1, в котором, по меньшей мере, одна из первой поверхности и второй поверхности содержит стеклянную поверхность.
7. Способ по п.1, в котором первая поверхность и вторая поверхность содержат стекло.
8. Способ по п.1, в котором, по меньшей мере, один вторичный аминоалкоксисилан соответствует следующей формуле:
в которой R независимо в каждом случае представляет собой двухвалентную органическую группу;
1
a
R', R”, R и R независимо в каждом случае представляют собой водород или алкил; и
m представляет собой целое число от 0 до примерно 2.
9. Способ по п.1, в котором, по меньшей мере, один вторичный аминоалкоксисилан соответствует следующей формуле:
3
где R представляет собой линейную С-алкильную группу,
M является 0 и
R', R” представляют собой метильную группу.
10. Способ по п.1, в котором, по меньшей мере, первый изоцианат содержит поликарбодиимидмодифицированный дифенилметандиизоцианат.
11. Способ по п.1, в котором, по меньшей мере, второй изоцианат содержит алифатическую полиизоцианатную смолу на основе гексаметилендиизоцианата.
12. Способ по п.1, в котором, по меньшей мере, один гидрофобный полиол получают с использованием композиции алкил-эфиров жирных кислот, содержащей, по меньшей мере, 75% мас. алкил-эфира моногидроксифункциональной жирной кислоты.
13. Способ по п.1, в котором, по меньшей мере, один гидрофобный полиол получают с использованием композиции алкил-эфиров жирных кислот, содержащей, по меньшей мере, 75% мас. алкил-эфира моногидроксифункциональной жирной кислоты, которая взаимодействует с 1,4-циклогександиметанолом.
14. Способ по п.1, в котором, по меньшей мере, один наполнитель содержит первую композицию наполнителя, имеющего средний размер частиц от примерно 1 нм до примерно 300 нм, и вторую композицию наполнителя, имеющего средний размер частиц от примерно 400 нм до примерно 1500 нм.
15. Изоляционный элемент, имеющий:
первую поверхность;
конструкционное уплотнение, расположенное на, по меньшей мере, частях первой поверхности, где конструкционное уплотнение содержит продукт взаимодействия, по меньшей мере:
по меньшей мере, одного первого изоцианата;
по меньшей мере, одной изоцианатнореакционной стороны, содержащей:
по меньшей мере, один гидрофобный полиол, имеющий среднюю функциональность от примерно 2 до примерно 6;
по меньшей мере, один удлинитель цепи, имеющий две изоцианатнореакционные группы на молекулу и эквивалентный вес на изоцианатнореакционную группу менее 400;
4
2
3
3
2
3
по меньшей мере, один наполнитель, где, по меньшей мере, одним наполнителем является, по меньшей мере, один представитель из сульфата бария (BaSO), оксида алюминия (AlO), гидроксида алюминия (Al(OH)), гидроксида магния (Mg(OH)), карбоната кальция (CaCO), слюды и талька; и
по меньшей мере, один промотор адгезии, который содержит, по меньшей мере, продукт взаимодействия, по меньшей мере, одного вторичного аминоалкоксисилана и, по меньшей мере, одного второго изоцианата, причем продукт взаимодействия имеет в среднем, по меньшей мере, одну силановую группу и, по меньшей мере, одну изоцианатную группу на молекулу; и
вторую поверхность, расположенную на конструкционном уплотнении.
16. Изоляционный элемент по п.15, где, по меньшей мере, одна изоцианатнореакционная сторона дополнительно содержит, по меньшей мере, один тиксотроп, где, по меньшей мере, одним тиксотропом является, по меньшей мере, один представитель из коллоидального диоксида кремния и прокаленной глины.
17. Изоляционный элемент по п.15, где, по меньшей мере, одна изоцианатнореакционная сторона дополнительно содержит, по меньшей мере, один катализатор.
18. Изоляционный элемент по п.15, в котором, по меньшей мере, одна из первой поверхности и второй поверхности содержит стеклянную поверхность.
19. Изоляционный элемент по п.15, в котором, по меньшей мере, один вторичный аминоалкоксисилан соответствует следующей формуле:
в которой R независимо в каждом случае представляет собой двухвалентную органическую группу;
1
a
R', R”, R и R независимо в каждом случае представляют собой водород или алкил; и
m представляет собой целое число от 0 до примерно 2.
20. Изоляционный элемент по п.15, в котором, по меньшей мере, один вторичный аминоалкоксисилан соответствует следующей формуле:
3
где R представляет собой линейную С-алкильную группу,
m является 0 и
R', R” представляют собой метильную группу.
21. Изоляционный элемент по п.15, в котором, по меньшей мере, первый изоцианат содержит поликарбодиимидмодифицированный дифенилметандиизоцианат.
22. Изоляционный элемент по п.15, в котором, по меньшей мере, второй изоцианат содержит алифатическую полиизоцианатную смолу на основе гексаметилендиизоцианата.
23. Изоляционный элемент по п.15, в котором, по меньшей мере, один гидрофобный полиол получают с использованием композиции алкил-эфиров жирных кислот, содержащей, по меньшей мере, 75% мас. алкил-эфира моногидроксифункциональной жирной кислоты.
24. Изоляционный элемент по п.15, в котором, по меньшей мере, один гидрофобный полиол получают с использованием композиции алкил-эфиров жирных кислот, содержащей, по меньшей мере, 75% мас. алкил-эфира моногидроксифункциональной жирной кислоты, которая взаимодействует с 1,4-циклогександиметанолом.
25. Изоляционный элемент по п.15, в котором, по меньшей мере, один наполнитель содержит первую композицию наполнителя, имеющего средний размер частиц от примерно 1 нм до примерно 300 нм, и вторую композицию наполнителя, имеющего средний размер частиц от примерно 400 до примерно 1500 нм.